(57)【要約】【課題】常温硬化性で、プライマーなしで基材表面に強固な被膜を形成し、該被膜は撥水撥油性、離型性等の良好な性能を長期間にわたって保持する表面処理剤として有用なパーフルオロポリエーテル変性ポリシラザンを提供する。【解決手段】下記の式（１）で表される単位のみからなるパーフルオロポリエーテル変性ポリシラザン。  【化１】2010043251.tif 000023（式中、Ｑは２価の有機基、ｍは１以上の整数、ｘ及びｙはそれぞれ１〜３の整数である。）【選択図】なし【特許請求の範囲】
【請求項１】
下記の式（１）で表されるシラザン単位のみからなるパーフルオロポリエーテル変性ポリシラザン：
【化１】
2010043251.tif 000021
（ここで、Ｑは２価の有機基、ｍは１以上の整数、ｘ及びｙはそれぞれ１〜３の整数である。）。
【請求項２】
前記の式（１）において、F(CxF2xO)mCyF2y-で表されるパーフルオロポリエーテル部分が、下記式：
【化２】
2010043251.tif 000022
（ここで、ｍは前記と同様である。）
で示される請求項１に記載のパーフルオロポリエーテル変性ポリシラザン。
【請求項３】
請求項１又は２に記載のパーフルオロポリエーテル変性ポリシラザン及び／又はその部分加水分解縮合物を有効成分として含有してなる表面処理剤。
【請求項４】
請求項１又は２に記載のパーフルオロポリエーテル変性ポリシラザン及び／又はその部分加水分解縮合物の硬化被膜。
【請求項５】
基体と、該基体の表面に形成された、請求項１又は２に記載のパーフルオロポリエーテル変性ポリシラザン及び／又はその部分加水分解縮合物の硬化被膜とを有してなる物品。
【請求項６】
前記基体が、光学部材、サニタリー製品、輸送機用ガラス、一般産業用ガラス、ガラス製食器、建材又は電話ボックスであることを特徴とする請求項５に記載の物品。
【発明の詳細な説明】
【技術分野】
【０００１】
本発明は、撥水撥油性、離型性、防汚性等に優れた硬化被膜を形成することができる新規なパーフルオロポリエーテル変性ポリシラザン、これを主成分とした表面処理剤、及び該ポリシラザンの硬化被膜を有する物品に関する。
【背景技術】
【０００２】
一般に、パーフルオロポリエーテル基含有化合物は、その表面自由エネルギーが非常に小さいために、撥水撥油性、耐薬品性、潤滑性、離型性、防汚性などを有する。その性質を利用して、興行的には紙・繊維などの撥水撥油防汚剤、磁気記録媒体の滑剤、精密機器の防油剤、離型剤、化粧料、保護膜など、幅広く利用されている。
【０００３】
しかし、その性質は同時に他の基材に対する非粘着性、非密着性があることを示しており、基材表面に塗布することはできても、被膜を形成し密着させることは困難であった。
【０００４】
一方、ガラスや布などの基材表面と有機化合物とを結合させるものとしては、シランカップリング剤が良く知られている。シランカップリング剤は、１分子中に有機官能基と反応性シリル基（一般にはアルコキシシリル基）を有する。アルコキシシリル基は、空気中の水分などによって自己縮合反応をおこしてシロキサンとなり被膜を形成する。それと同時に、ガラスや金属などの表面と化学的・物理的に結合することによって、耐久性を有する強固な被膜となる。シランカップリング剤はこの性質を利用して各種基材表面のコーティング剤として幅広く利用されている。
【０００５】
これらの特徴を生かしたものとして、特許文献１には、下記式（a）
【０００６】
【化１】
2010043251.tif 000002
【０００７】
（式中、Ｒ1、Ｒ2は炭素数１〜４のアルキル基、ＱはＣＨ2ＣＨ2ＣＨ2又はＣＨ2ＣＨ2ＮＨＣＨ2ＣＨ2ＣＨ2、ｍは１〜４の整数、ｎは２又は３）
で示されるようなフルオロアミノシラン化合物が開示されている。このフルオロアミノシラン化合物は、一般溶剤での希釈が可能なものの、１分子中の加水分解性基の割合（質量％）が少ないため、硬化までに時間を要するなど、処理被膜を形成する上で十分な性能を有しているとは言えなかった。
【０００８】
また、下記式（b）：
【０００９】
【化２】
2010043251.tif 000003
【００１０】
（式中、Ｘ1、Ｘ2は加水分解性基、Ｒ1、Ｒ2は低級アルキル基、Ｑ1、Ｑ2は２価の有機基、ｍは６〜５０の整数、ｎは２又は３、ｘ及びｙはそれぞれ１〜３の整数）
で表されるパーフルオロポリエーテル変性アミノシランが提案されている（特許文献２）。このパーフルオロポリエーテル変性アミノシランは、撥水撥油性、防汚性、耐薬品性、潤滑性、離型性等に優れており、また、分子中に加水分解性シリル基を２個有しているため、従来のアミノシラン（上記式（ａ）で示されるフルオロアミノシラン化合物）よりも、１分子中の加水分解性基の含有割合は多く反応性が向上しているものの、片末端にしか存在しないことから、特に基材への密着性が不十分で耐久性の点で問題があり、所望の性能を長期間にわたって持続させ得るものではなく、特に耐擦傷性が十分ではないのが現状である。
【００１１】
また、特許文献３には、無機質基材を、フッ酸を除くｐＨが3.０以下の酸性水溶液に浸漬して表面処理を行った後、該処理面に、下記一般式（c）：
【００１２】
【化３】
2010043251.tif 000004
〔式中、Ｒ１及びＲ２は、同一でも異なっていてもよく、水素原子または炭素原子数１〜２０より成る非置換もしくは置換の一価炭化水素基であり、Ｒ３は、水素原子またはアルキル基であり、Ｒｆは、炭素原子数１〜２０のパーフルオロアルキル基または炭素原子数２〜３５のパーフルオロアルキルエーテル基であり、Ｑは、炭素原子数２〜５の二価の有機基であり、ａは、１〜３の整数であり、ｂは、０〜２の整数であり、且つａ＋ｂが１〜３であるとともに、ｃは、０〜２の整数であり、ｄは、１〜３の整数であり、且つｃ＋ｄが１〜３であるとともに、ｍおよびｎは、それぞれ１以上の整数である〕
で表されるオルガノシラザン重合体の溶液を塗布し、硬化することにより撥水性皮膜を形成することを特徴とする無機質基材の撥水処理方法が記載されている。しかし、該オルガノシラザン重合体から得られる皮膜はシロキサン単位を含んでおり、撥油性、防汚性、耐薬品性等の表面特性の点で劣るという問題を有する。
【００１３】
そこで、これら従来技術が有する問題を克服した被膜形成剤が求められている。
【００１４】
さらに、近年、建築物の高層化に伴い窓ガラスをメンテナンスフリー化することや、外観や視認性をよくするためにディスプレイの表面を指紋が付きにくくするなど「汚れにくくする」技術や、「汚れを落とし易くする」技術に対する要求が年々高まってきており、これらの要求に応えることのできる材料の開発が望まれている。
【先行技術文献】
【特許文献】
【００１５】
【特許文献１】特開昭５８−１６７５９７号公報
【特許文献２】特開２０００−３２７７７２号公報
【特許文献３】特開平７−６９６８０号公報
【発明の概要】
【発明が解決しようとする課題】
【００１６】
本発明は、上記事情に鑑みなされたもので、常温硬化が可能であり、プライマー塗布なしで基材表面に強固な被膜を形成し、撥水撥油性、離型性等所望の性能を長期間にわたって持続させ得る表面処理剤として有用なパーフルオロポリエーテル変性ポリシラザン、及びこれを主成分とした表面処理剤、並びに該ポリシラザンの硬化被膜を有する物品を提供することを目的とする。
【課題を解決するための手段】
【００１７】
本発明者らは、前記特性を有する被膜を形成させることのできる組成物について鋭意検討を重ねた結果、下記の式（１）：
【００１８】
【化４】
2010043251.tif 000005
【００１９】
（式中、Ｑは２価の有機基、ｍは１以上の整数、ｘ及びｙはそれぞれ１〜３の整数である。）
で表されるシラザン単位のみからなる新規なパーフルオロポリエーテル変性ポリシラザンが有効成分として好適であることを見出した。
【００２０】
従って、本発明は、上記式（１）で表されるパーフルオロポリエーテル変性ポリシラザン、このパーフルオロポリエーテル変性ポリシラザン及び／又はその部分加水分解縮合物を有効成分とし、これを極性溶媒に溶解してなることを特徴とする表面処理剤、及びこのパーフルオロポリエーテル変性ポリシラザン及び／又はその部分加水分解縮合物の硬化被膜を有する物品を提供する。
【発明の効果】
【００２１】
本発明のパーフルオロポリエーテル変性ポリシラザンは、常温硬化性であり、プライマーの塗布なしで基材表面に強固な被膜を形成し、撥水撥油性、離型性、防汚性、耐候性等に優れた硬化被膜を形成することができる。この硬化被膜はさらに、耐薬品性、潤滑性等の各種特性にも優れている。したがって、各種基材表面にコーティングすることにより表面の改質を行うことができる。この硬化被膜はプライマーの使用なしでも基材に強固に密着しているため、その効果を長期間持続させることができる。
【図面の簡単な説明】
【００２２】
【図１】実施例１で得られたポリシラザンの1Ｈ−ＮＭＲスペクトルである。
【図２】実施例１で得られたポリシラザンのＩＲスペクトルである。
【図３】実施例２で得られたポリシラザンの1Ｈ−ＮＭＲスペクトルである。
【図４】実施例２で得られたポリシラザンのＩＲスペクトルである。
【発明を実施するための形態】
【００２３】
本発明に示すパーフルオロポリエーテル変性ポリシラザンは、下記式（１）で表される単位のみから構成されるものである。
【００２４】
【化５】
2010043251.tif 000006
【００２５】
（式中、Ｑは２価の有機基、ｍは１以上の整数、ｘ及びｙはそれぞれ１〜３の整数である。）
【００２６】
式（１）中、Ｑは２価の有機基を表し、好ましくは、−ＣＨ２ＣＨ２−、−ＣＨ２ＣＨ２ＣＨ２−等の炭素原子数２〜１０の、好ましくは２〜４のアルキレン基；−ＣＨ２ＯＣＨ２ＣＨ２ＣＨ２−等の炭素原子数２〜１０の、好ましくは２〜４のオキシアルキレン基；及び式−ＣＯＮＲ−(ここで、Ｒは水素原子または炭素原子数１〜５の、好ましくは１〜３の低級アルキル基)で表されるアミド基である。
【００２７】
ｍは１以上の整数であり、好ましくは２〜５０、より好ましくは２〜３０、特に好ましくは２〜１０の範囲である。
【００２８】
上記ポリシラザンとしては、特にＦ（ＣxＦ2xＯ）mＣyＦ2y−で示されるパーフルオロポリエーテル部分が下記式であることが好ましい。
【００２９】
【化６】
2010043251.tif 000007
【００３０】
（式中、ｍは前記と同様である。）
前記の式（１）で表される単位の具体的な例としては、下記の式で表されるものが挙げられる。
【００３１】
【化７】
2010043251.tif 000008
【００３２】
尚、パーフルオロポリエーテル変性ポリシラザンの分子構造は、これら例示したものに限定されるものではない。
【００３３】
本発明のパーフルオロポリエーテル変性ポリシラザンは、ポリシラザンの公知の製造方法で製造することができ、そのような製造方法としては例えば米国特許第2564674号明細書などにも記載されている製造方法が挙げられる。具体的には、式（２）：
【００３４】
【化８】
2010043251.tif 000009
（式中、Ｑ、ｍ、ｘ及びｙは前記の通りであり、Ｘはハロゲン原子である。）
で表されるトリハロシランを溶液中でアンモニアと反応させることにより容易に得ることができる。式（２）において、Ｘとしては塩素原子、臭素原子等が挙げられ、好ましくは塩素原子である。
【００３５】
〔表面処理剤〕
本発明の表面処理剤は、上記のパーフルオロポリエーテル変性ポリシラザン及び／又はその部分加水分解縮合物を有効成分とする。
【００３６】
本発明の表面処理剤は、適当な溶剤で希釈して用いてもよい。このような溶剤としては、例えば、ｍ−キシレンヘキサフロライド、ベンゾトリフロライドなどのフッ素変性芳香族炭化水素系溶剤、メチルパーフルオロブチルエーテル、エチルパーフルオロブチルエーテル、パーフルオロ（２−ブチルテトラヒドロフラン）などのフッ素変性エーテル系溶剤、パーフルオロトリブチルアミン、パーフルオロトリペンチルアミンなどのフッ素変性アルキルアミン系溶剤が挙げられる。特に、溶解性、濡れ性などの点で、ｍ−キシレンヘキサフロライド、エチルパーフルオロブチルエーテルが好ましい。
【００３７】
なお、上記溶剤は、１種を単独に用いても２種以上を混合して用いてもよく、いずれにしても上記成分を均一に溶解させるものを用いることが好ましい。
【００３８】
溶剤の使用量は特に制限されるものではなく、処理方法により最適濃度は異なるが、表面処理剤中の上記固形分（即ち、パーフルオロポリエーテル変性ポリシラザン）量が０.００１〜１０質量％、特に０.０１〜５質量％となる量が好ましい。
【００３９】
このようにして得られた表面処理剤で基材や基体を表面処理する方法としては、該表面処理剤を基体に刷毛塗り、ディッピング、スプレー、蒸着処理など公知の方法で塗布する方法を利用することができる。こうして得られた塗膜は常温で硬化して各種基材や基体の表面によく接着した硬化被膜を形成させることができる。この被膜が各種材質の表面によく接着するのは、シラザン結合が加水分解するときに生成するシラノール基が活性に富むものであり、これによって接着性が著しく高められるためと考えられる。なお、各種材質に塗布された塗膜は上記したように常温で硬化するが、塗布後に熱風処理、赤外線照射などによって加熱すれば硬化を促進することができる。また、シラノール縮合触媒として知られている有機錫化合物（ジブチル錫ジメトキシド、ジラウリン酸ジブチル錫など）、有機チタン化合物（テトラｎ−ブチルチタネートなど）、有機酸（酢酸、メタンスルホン酸など）、無機酸（塩酸、硫酸など）を加えることができる。特に酢酸、テトラｎ−ブチルチタネート、ジラウリン酸ジブチル錫などを該表面処理剤に添加しておけば、この硬化を更に促進させることができる。また、前記したシラザン単位に結合した有機基にアクリル基、メタクリロキシ基などを導入しておけば、常温硬化後の紫外線、電子線の照射によってその架橋密度を更に高めることができる。尚、縮合触媒の添加量は触媒量であり、ポリシラザン及び／又はその部分加水分解縮合物１００質量部に対して０.００１〜５質量部、特に０.０１〜１質量部であることが好ましい。
【００４０】
上記表面処理剤で処理される基材は特に制限されないが、基材としては、紙、布、金属及びその酸化物、ガラス、プラスチック、陶磁器、セラミックなど各種材質のものを用いることができる。具体的には、次のようなものが挙げられる。
・撥水撥油剤として・・・紙、布、金属、ガラス、プラスチック、セラミックなど。
・離型剤として・・・粘着テープ用、樹脂成形用金型、ロール用など。
・防汚加工剤として・・・紙、布、金属、ガラス、プラスチック、セラミックなど。
・その他：塗料添加剤、樹脂改質剤、無機質充填剤の流動性、分散性を改質のため、テープ、フィルムなどの潤滑性の向上など。
上記各種基材あるいは物品表面に形成される硬化被膜の膜厚は、基材の種類により適宜選定される。
【００４１】
本発明の表面処理剤は、例えば各種物品の表面処理剤として利用することができる。即ち、本発明は、基体（即ち、物品を構成する基体）と、該基体の表面に形成された、上記パーフルオロポリエーテル変性ポリシラザン及び／又はその部分加水分解縮合物の硬化被膜とを有してなる物品を提供する。
【００４２】
具体的には、下記のような物品にそれぞれの目的で表面に硬化被膜を形成することができる。
例えば、浴槽、洗面台のようなサニタリー製品の撥水ないし防汚コーティング、自動車、電車、航空機など輸送機用のガラス（例、窓ガラス、ヘッドランプカバー等）の防汚コーティング、外壁用建材等の建材の撥水、防汚コーティング、台所用建材の油汚れ防止用コーティング、電話ボックスの撥水・撥油、耐候、防汚及び貼り紙防止コーティング、美術品などの撥水・撥油性、及び指紋付着防止付与のコーティング、一般産業用ガラス及びガラス製食器の汚染防止コーティング、光学部品の汚染防止コーティングなどである。
【実施例】
【００４３】
以下、実施例及び比較例を示し、本発明を具体的に説明するが、本発明は下記の実施例に制限されるものではない。
【００４４】
［実施例１］（ポリシラザンの合成）
温度計、還流冷却器、撹拌機を取付けた３００ｍｌの３つ口フラスコに、下記式（３）
【００４５】
【化９】
2010043251.tif 000010
【００４６】
で示されるパーフルオロポリエーテル変性トリクロロシラン５０.６ｇと、ｍ−キシレンヘキサフロライド１００ｇを仕込んだのち、この液中の撹拌下に乾燥したアンモニアガスを導入したところ、アンモニアガスの吹込みと共に液温は上昇し、塩化アンモニウムが生成し白濁状態となった。このようにしてアンモニアガスが還流状態となるまで吹込んだのちにアンモニアガスの導入を停止し還流下２時間撹拌を継続した。ついで窒素ガスを導入させながら、４時間加熱撹拌を行い過剰アンモニアガスを溜去、析出した塩化アンモニウムをろ別し、ろ液からｍ−キシレンヘキサフロライドを減圧溜去して無色透明の液体４６.６ｇを得た。得られた化合物の1Ｈ−ＮＭＲ及びＩＲスペクトルのデータを次に示す。
【００４７】
1Ｈ−ＮＭＲ（ＴＭＳ基準、ｐｐｍ、図１参照）
−ＣＨ2ＣＨ2Ｓｉ≡          ０．５−０．７
−ＳｉＮＨ−                ０．７−１．０
−ＣＨ2ＣＨ2ＣＨ2−         １．６−１．８
−ＯＣＨ2ＣＨ2−            ３．５−３．６
＝ＣＦＣＨ２ＯＣＨ２−      ３．９−４．１
【００４８】
ＩＲ（ＫＢｒ板、液膜法、ｃｍ-1、図２参照）
３３８０（Ｎ−Ｈ）、２９４０−２８８０（Ｃ−Ｈ）、１３１０−１０９０（Ｃ−Ｆ）
【００４９】
以上の結果から、得られた化合物は、下記の式で表される単位からなることがわかった。
【００５０】
【化１０】
2010043251.tif 000011
【００５１】
［実施例２］（ポリシラザンの合成）
実施例１で用いた化合物のうち、式（３）に示すパーフルオロポリエーテル変性トリクロルシランの代わりに下記式（４）：
【００５２】
【化１１】
2010043251.tif 000012
【００５３】
で示されるパーフルオロポリエーテル変性トリクロロシラン６２．４ｇを用いた他は、実施例１と同様の方法で無色透明の液体５３．７ｇを得た。得られた化合物の1Ｈ−ＮＭＲ及びＩＲスペクトルのデータを次に示す。
【００５４】
1Ｈ−ＮＭＲ（ＴＭＳ基準、ｐｐｍ、図３参照）
−ＣＨ2ＣＨ2Ｓｉ≡          ０．７−０．９
−ＳｉＮＨ−                ０．９−１．０
＝ＣＦＣＨ２ＣＨ２−        ２．２−２．４
【００５５】
ＩＲ（ＫＢｒ板、液膜法、ｃｍ-1、図４参照）
３４２０（Ｎ−Ｈ）、２９５０−２８５０（Ｃ−Ｈ）、１３１５−１０９０（Ｃ−Ｆ）
【００５６】
以上の結果から、得られた化合物は、下記の式で表される単位からなることがわかった。
【００５７】
【化１２】
2010043251.tif 000013
【００５８】
［実施例３］（ポリシラザンの合成）
実施例１で用いた化合物のうち、式（３）に示すパーフルオロポリエーテル変性トリクロロシランの代わりに下記式（５）
【００５９】
【化１３】
2010043251.tif 000014
【００６０】
で示される化合物を用いた他は、実施例１と同様の方法で化合物を得たところ、1Ｈ−ＮＭＲ及びＩＲスペクトルのデータから下記の式で表される単位からなることがわかった。
【００６１】
【化１４】
2010043251.tif 000015
【００６２】
［実施例４〜６］（表面処理剤）
実施例１〜３のおのおので合成されたパーフルオロポリエーテル変性ポリシラザン０．３ｇをフッ素系溶剤Novec HFE-7200（住友スリーエム社製）９９．７ｇに溶解させ、ガラス板（２．５×１０×０．５ｃｍ）に浸漬塗布した（即ち、浸漬時間10秒の後、引上げ速度150mm/1分で引き上げて塗布した。）。塗膜を形成したガラス板を２５℃、湿度７０％の雰囲気下で１時間放置し、塗膜を硬化被膜に転換させた。こうして得た各実施例の試料片を用いて、下記（１）〜（３）の評価を行った。
【００６３】
（１）撥水撥油性の評価
接触角計（協和界面科学社製Ａ３型）を用いて、硬化被膜の水及びオレイン酸に対する接触角を測定し、撥水撥油性の評価とした。
【００６４】
（２）離型性の評価
硬化被膜表面にセロハン粘着テープ（幅１９ｍｍ）を貼り、その剥離力を測定して離型性の評価とした。測定は引張試験機を用いて１８０°の角度で剥離速度３００ｍｍ／ｍｉｎ．で行った。
（３）被膜の耐久性の評価
セルロース製不織布を硬化被膜表面に当てて、１ｋｇの荷重をかけたまま、４、０００回往復させて摩擦したのち、評価（１）で示した方法で水に対する後退接触角を測定して耐久性の評価とした。
【００６５】
［比較例１］
実施例４〜６で用いたパーフルオロポリエーテル変性ポリシラザンの代わりに下記式（６）で示される単位からなるパーフルオロポリエーテル変性アミドシランを用いた他は、実施例と同様の方法で評価した。評価結果を表１に示す。
【００６６】
【化１５】
2010043251.tif 000016
【００６７】
［比較例２］
実施例４〜６で用いたパーフルオロポリエーテル変性ポリシラザンの代わりに下記式（７）で示されるパーフルオロアルキル変性ポリシラザンを用いた他は、実施例と同様の方法で評価した。評価結果を表１に示す。
【００６８】
【化１６】
2010043251.tif 000017
【００６９】
【表１】
2010043251.tif 000018
【００７０】
［実施例７，８］
実施例１及び２で合成されたパーフルオロポリエーテル変性ポリシラザンをＨＦＭＸ（ヘキサフロロメタキシレン）に溶解させ、２０質量％溶液を調製し処理剤とした。反射防止フイルム（表面にＳiＯ２を蒸着したＰＥＴフイルム）（８×１５×０．２ｃｍ）に処理剤を真空蒸着し（処理剤１０ｍｇ、３．８×１０−３Ｐａ、７４０℃）、４０℃、湿度８０％の雰囲気下で２４時間放置し、硬化被膜を形成させた。この試料片を用いて、実施例４〜６と同様の方法で評価した。評価結果を表２に示す。
【００７１】
［比較例３］
実施例７、８で用いたパーフルオロポリエーテル変性ポリシラザンの代わりに前記式（７）で示されるパーフルオロアルキル変性ポリシラザンを用いた他は、実施例７，８と同様の方法で評価した。評価結果を表２に示す。
【００７２】
【表２】
2010043251.tif 000019
【００７３】
［実施例９、比較例４］
実施例１で合成されたパーフルオロポリエーテル変性ポリシラザン及び前記式（６）で示されるパーフルオロポリエーテル変性アミドシランをNovec HFE-7200に溶解させ、０．１５質量％溶液を調製し処理剤とした。陶器製タイル（９８×９８×４ｍｍ）に処理剤をスプレー塗布（Air Brush 0.5MPa）し、２３℃、湿度４０％の雰囲気下で１０分間放置し、硬化被膜を形成させた。この試料片を用いて、水に対する接触角を測定すると共に、下記（４）の評価を行った。評価結果を表３に示す。
【００７４】
（４）アルカリ耐久性の評価
０．１Ｎ ＮａＯＨ水溶液に２４時間浸漬し、洗浄後評価（１）で示した方法で水に対する接触角を測定してアルカリ耐久性の評価とした。
【００７５】
【表３】
2010043251.tif 000020
【００７６】
実施例４〜８は、いずれも従来品（比較例１〜３）と同等以上の撥水撥油性を有し、かつ、離型性及び摩耗耐久性に優れている。また、実施例９は比較例４と比べて、硬化速度が速く、かつアルカリ耐久性に優れている。
【産業上の利用可能性】
【００７７】
以上の点から、本発明に示すパーフルオロポリエーテル変性ポリシラザンは、室温硬化が可能であり、かつ、プライマー塗布なしでも基材表面に強固な被膜を形成し、撥水撥油性、離型性等に優れた表面処理剤としての応用が可能である。
【図１】
2010043251.tif 000024
【図２】
2010043251.tif 000025
【図３】
2010043251.tif 000026
【図４】
2010043251.tif 000027